(57)【要約】      （修正有）【課題】耐光変色性と耐熱変色に優れるポリクロロプレンラテックス組成物及びこれを用いた接着剤を提供する。【解決手段】ポリクロロプレンラテックス固形分換算１００質量部と、ビスフェノール化合物の少なくとも一種を合計で０．１〜２０質量部を含有するポリクロロプレンラテックス組成物。ビスフェノール化合物は両環の接続部に水素原子又は炭素数５以下のアルキル基が結合しており、２つの芳香環それぞれに、一つの水酸基、一つのエチル基、一つの炭素数１０以下のアルキル基又は炭素数５以下の置換アルキル基が結合しており、他に水酸基、エチル基、炭素数１０以下のアルキル基、炭素数５以下の置換アルキル基、水素原子又は硫酸基のいずれかが結合している。【選択図】なし【特許請求の範囲】
【請求項１】
ポリクロロプレンラテックス固形分換算１００質量部と、式Ｉ（式Ｉ中、Ｒ１は水素原子又は炭素数５以下のアルキル基を示す。Ｒ２〜Ｒ５は、一つが水酸基、一つがエチル基、一つが炭素数１０以下のアルキル基又は炭素数５以下の置換アルキル基であり、他は、水酸基、エチル基、炭素数１０以下のアルキル基、炭素数５以下の置換アルキル基、水素原子又は硫酸基のいずれかを示す。）で表されるビスフェノール化合物０．１〜２０質量部を含有するポリクロロプレンラテックス組成物。
【化１】
2014177503.tif 000006
【請求項２】
式Ｉで表わされるビスフェノール化合物が、４，４’−ブチリデンビス（２−ｔ−ブチル−５−メチルフェノール）、２，２’−メチレンビス（６−ノニル−ｐ−クレゾール）、２，２’−メチレンビス（４−エチル−６−ｔ−ブチルフェノール）から選ばれる少なくとも一種の化合物である請求項１記載のポリクロロプレンラテックス組成物。
【請求項３】
請求項１又は請求項２記載のポリクロロプレンラテックス組成物と、式Ｉで表されるビスフェノール化合物を除くフェノール系酸化防止剤０．２５〜７．５質量部を含有するポリクロロプレンラテックス組成物。
【請求項４】
請求項１〜請求項３いずれか一項記載のポリクロロプレンラテックス組成物と、ベンゾトリアゾール系紫外線吸収剤０．１５〜３．０質量部を含有するポリクロロプレンラテックス組成物。
【請求項５】
請求項１〜４いずれか一項記載のポリクロロプレンラテックス組成物１００質量部と、粘着付与樹脂１０〜１００質量部を含有する接着剤。
【発明の詳細な説明】
【技術分野】
【０００１】
本発明は、ポリクロロプレンラテックス組成物及びこれを用いた接着剤に関するものである。
【背景技術】
【０００２】
ポリクロロプレンラテックス組成物の耐光変色性を向上させる方法としては、特許文献１や２に記載された手段が知られている。
ポリクロロプレンラテックス組成物の耐熱変色性や耐光変色性を向上させる方法としては、特許文献３に記載された手段が知られている。
【先行技術文献】
【特許文献】
【０００３】
【特許文献１】特開２０００−８６８２１号公報
【特許文献２】特開平１１−２０９５２３号公報
【特許文献３】特開平９−１５７３３４号公報
【発明の概要】
【発明が解決しようとする課題】
【０００４】
本発明は、耐光変色性と耐熱変色性に優れるポリクロロプレンラテックス組成物及びこれを用いた接着剤を提供する。
【課題を解決するための手段】
【０００５】
本発明は、ポリクロロプレンラテックス固形分換算１００質量部と、式Ｉ（式Ｉ中、Ｒ１は水素原子又は炭素数５以下のアルキル基を示す。Ｒ２〜Ｒ５は、一つが水酸基、一つがエチル基、一つが炭素数１０以下のアルキル基又は炭素数５以下の置換アルキル基であり、他は、水酸基、エチル基、炭素数１０以下のアルキル基、炭素数５以下の置換アルキル基、水素原子又は硫酸基のいずれかを示す。）で表されるビスフェノール化合物（以下、化合物Ａという）０．１〜２０質量部を含有するポリクロロプレンラテックス組成物である。
【化１】
2014177503.tif 000002
【０００６】
「ポリクロロプレンラテックス固形分換算１００質量部」とは、ポリクロロプレンラテックスに含まれる固形分の質量をいう。つまり、ポリクロロプレンラテックスの質量とその固形分濃度を乗算した値が１００（質量部）となる量を示す。
【０００７】
化合物Ａは、４，４’−ブチリデンビス（２−ｔ−ブチル−５−メチルフェノール）、２，２’−メチレンビス（６−ノニル−ｐ−クレゾール）、２，２’−メチレンビス（４−エチル−６−ｔ−ブチルフェノール）から選ばれる少なくとも一種の化合物であることが好ましい。
ポリクロロプレンラテックス組成物は、化合物Ａを除くフェノール系酸化防止剤０．２５〜７．５質量部や、ベンゾトリアゾール系紫外線吸収剤０．１５〜３．０質量部を含有するものであることが好ましい。
ポリクロロプレンラテックス組成物は、そのまま接着剤として用いることができる。また、ポリクロロプレンラテックス組成物１００質量部あたり、粘着付与樹脂１０〜１００質量部を含有させた接着剤としても良い。
【発明の効果】
【０００８】
本発明によれば、耐光変色性と耐熱変色性に優れるポリクロロプレンラテックス組成物及びこれを用いた接着剤が得られる。
【発明を実施するための最良の形態】
【０００９】
本発明のポリクロロプレンラテックス組成物は、（１）ポリクロロプレンラテックスと（２）化合物Ａを含有するものである。
【００１０】
（１）ポリクロロプレンラテックス
ポリクロロプレンラテックスは、２−クロロ−１，３−ブタジエン（以下クロロプレンという）の単独重合体を主成分とするラテックス又はクロロプレン及びこれと共重合可能な単量体との共重合体を主成分とするラテックスである。
クロロプレンと共重合可能な単量体としては、２，３−ジクロロ−１，３−ブタジエン、１−クロロ−１，３−ブタジエン、ブタジエン、イソプレン、スチレン、アクリロニトリル、カルボキシル基含有ビニル単量体及びそのエステル類がある。これらの単量体は２種類以上用いることもできる。これらの単量体の中でも、カルボキシル基含有ビニル単量体を用いると、重合反応の制御が容易になるため好ましい。
【００１１】
カルボキシル基含有ビニル単量体としては、、メタクリル酸、アクリル酸、クロトン酸、フマル酸、マレイン酸、シトラコン酸などある。これらのカルボキシル基含有ビニル単量体は２種類以上用いることもできる。これらの単量体の中でも、メタクリル酸（２−メチルプロペン酸又はα−メチルアクリル酸ともいう）を用いると、乳化共重合の制御が容易であるため好ましい。これらの単量体を共重合させることによって、ポリクロロプレンのポリマー鎖中にカルボキシル基を導入させたポリクロロプレンラテックスを得ることができる。得られたポリクロロプレンラテックスを接着剤に使用した場合、各種架橋剤との組み合わせによって常態接着力や耐水接着力や耐熱接着力を向上させることができる。
【００１２】
クロロプレンと共重合可能な単量体としてカルボキシル基含有ビニル単量体を用いる場合、その重合時の仕込み量は、重合させる全単量体１００質量部のうち、カルボキシル基含有ビニル単量体が０．０１〜１０質量部となるように調整することが好ましい。カルボキシル基含有ビニル単量体が０．０１質量部より少ないと、各種架橋剤との架橋反応性は期待しにくく、カルボキシル基含有ビニル単量体が１０質量部よりも多くなると、架橋剤を添加した時のポットライフが短くなる場合がある。
【００１３】
ポリクロロプレンラテックスを得るには、これらの単量体を、水及び一般的にクロロプレンの重合で用いられる乳化剤、重合触媒、連鎖移動剤、その他添加剤の存在下で乳化重合させた後、重合停止剤を加えて重合を停止させ、未反応の単量体を除去すれば良い。
【００１４】
単量体の重合条件は、特に限定されるものではなく、重合温度、重合触媒、連鎖移動剤、重合停止剤、最終重合率、脱モノマーや濃縮条件等を適切に選定、制御することで、固形分濃度、トルエン可溶部の分子量、トルエン不溶分（ゲル含有量）等を調整することが可能である。
【００１５】
ポリクロロプレンラテックスは、減圧濃縮などによって濃縮したり水等を添加して希釈することで、固形分濃度を調整することができる。
ポリクロロプレンラテックスの固形分濃度は特に限定するものではないが、接着剤の乾燥速度及び貯蔵安定性を考慮すると、４０〜６５質量％の範囲に調整することが好ましい。
【００１６】
ポリクロロプレンラテックスは、トルエン不溶分（ゲル含有量）を５〜７０質量％に調整することにより、これを用いた接着剤の初期接着力と常態接着力のバランスを向上させることができる。トルエン不溶分が５質量％より低い場合には得られる接着剤の常態接着力が不十分であり、逆に７０質量％を越える場合には初期接着力が不十分となる場合がある。
【００１７】
（２）化合物Ａ
化合物Ａは、得られるポリクロロプレンラテックス組成物の耐光変色性と耐熱変色性を向上させるために添加するものである。化合物Ａは、アルキリデンビスフェノール類化合物、アルキレンビスクレゾール類化合物、チオビスフェノール類化合物、アルキレンビスフェノール類化合物等がある。
【００１８】
アルキリデンビスフェノール類化合物としては、４，４’−ブチリデンビス（２−ｔ−ブチル−５−メチルフェノール）、４，４’−ブチリデンビス（２−ｔ−ブチル−５−エチルフェノール）、４，４’−ブチリデンビス（２−ｔ−ブチル−５−プロピルフェノール）、４，４’−プロピリデンビス（２−ｔ−ブチル−５−メチルフェノール）がある。
【００１９】
アルキレンビスクレゾール類化合物としては、２，２’−メチレンビス（６−ノニル−ｐ−クレゾール）、２，２’−メチレンビス（６−ヘキシル−ｐ−クレゾール）、２，２’−エチレンビス（６−ヘキシル−ｐ−クレゾール）、２，２’−エチレンビス（６−ノニル−ｐ−クレゾール）がある。
【００２０】
チオビスフェノール類化合物としては、４，４’−チオビス−（３−メチル−６−ｔ−ブチルフェノール）、４，４’−チオビス−（３−エチル−６−ｔ−ブチルフェノール）がある。
【００２１】
アルキレンビスフェノール類化合物としては、２，２’−メチレンビス（４−エチル−６−ｔ−ブチルフェノール）、２，２’−エチレンビス（４−プロピル−６−ｔ−ブチルフェノール）、２，２’−プロピレンビス（４−プロピル−６−ｔ−ブチルフェノール）がある。
これらのビスフェノール化合物は２種類以上用いることもできる。
【００２２】
これらの化合物の中でも、アルキレンビスクレゾール類化合物である２，２’−メチレンビス（６−ノニル−ｐ−クレゾール）を用いると、得られるポリクロロプレンラテックスの耐光変色性及び耐熱変色性の向上効果が大きいため好ましい。
【００２３】
化合物Ａの添加量は、ポリクロロプレンラテックス固形分換算１００質量部に０．１〜２０質量部である。化合物Ａの添加量が０．１質量部に満たない場合は、得られるポリクロロプレンラテックス組成物の耐光変色性及び耐熱変色性を向上させることができない。化合物Ａの添加量が２０質量部を超える場合は、得られるポリクロロプレンラテックス組成物及び接着剤の接着強度が低下する。
【００２４】
化合物Ａのポリクロロプレンラテックスへの添加方法は特に限定されない。化合物Ａが固体の場合は、化合物Ａを微粒子に粉砕して添加したり、化合物Ａを水性エマルジョンとしてから添加すれば良い。これらの方法のうち、水性エマルジョンとしてから添加する方法を用いると、得られるポリクロロプレンラテックス組成物の貯蔵安定性を向上させる効果があるため好ましい。
化合物Ａを水性エマルジョンとしてからポリクロロプレンラテックスに添加するには、以下の手順で行えば良い。化合物Ａをトルエン等の有機溶剤に溶解させ、更に乳化剤と水を添加して化合物Ａの水性エマルジョンを得る。得られた化合物Ａの水性エマルジョンをポリクロロプレンラテックスに添加した後、減圧しながら加熱して有機溶剤を取り除く。
【００２５】
ポリクロロプレンラテックスには、（３）化合物Ａを除くフェノール系酸化防止剤や、（４）ベンゾトリアゾール系紫外線吸収剤を添加することで、耐光変色性及び耐熱変色性を更に向上させることができる。
【００２６】
（３）化合物Ａを除くフェノール系酸化防止剤
化合物Ａを除くフェノール系酸化防止剤としては、アルキルフェノール類化合物、ベンジルフェノール類化合物、アルキルフェニルアクリレート類化合物、アルキルプロピオネート類化合物、アルキルヒドロキシホスホネートジエステル類化合物、アルキルハイドロキノン類化合物がある。
【００２７】
アルキルフェノール類化合物としては、２，６−ジ−ｔ−ブチル−４−メチルフェノール、２，６−ジ−ｔ−ブチル−４−エチルフェノールがある。
【００２８】
ベンジルフェノール類化合物としては、モノ（又はジ又はトリ）（α−メチル−ベンジル）フェノールがある。
【００２９】
ベンジルフェニルアクリレート類化合物としては、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレートがある。
【００３０】
アルキルプロピオネート類化合物としては、ｎ−オクタデシル−３−（３，５−ジ−ｔ−ブチル−４−ヒドロキシフェニル）プロピオネート、テトラキス［メチレン−３−（３，５−ジ−ｔ−ブチル−４−ヒドロキシフェニル）プロピオネート］メタン、ｎ−オクタデシル−３−（４−ヒドロキシ−３，５−ジ−ｔ−ブチルフェニ）プロピオネートがある。
【００３１】
アルキルヒドロキシホスホネートジエステル類化合物としては、３，５−ジ−ｔ−ブチル−４−ヒドロキシ−ベンジルホスホネート−ジエチルエステル、イソオクチル−３−（３，５−ジ−ｔ−ブチル−４−ヒドロキシフェニル）プロピオネートがある。
【００３２】
アルキルハイドロキノン類化合物としては、２，５−ジ−ｔ−ブチルハイドロキノン、２，５−ジ−ｔ−アミルハイドロキノンがある。
これらの化合物Ａを除くフェノール系酸化防止剤は２種類以上用いることもできる。
【００３３】
化合物Ａを除くフェノール系酸化防止剤の添加量は、ポリクロロプレンラテックス固形分換算１００質量部に０．２５〜７．５質量部が好ましく、更に好ましくは１．０〜６．５質量部である。この範囲に調整することによって、耐光変色性及び耐熱変色性を向上させる効果が大きい。
【００３４】
（４）ベンゾトリアゾール系紫外線吸収剤
ベンゾトリアゾール系紫外線吸収剤としては、アルキルヒドロキシフェニルベンゾトリアゾール類化合物、アルキルクロロベンゾトリアゾール類化合物、アルキルヒドロキシクロロベンゾトリアゾール類化合物、ジアミルベンゾトリアゾール類化合物がある。
【００３５】
アルキルヒドロキシフェニルベンゾトリアゾール類化合物としては、２−（５−メチル−２−ヒドロキシフェニルベンゾトリアゾール、２−［２−ヒドロキシ−３，５−ビス（α，αジメチルベンジル）フェニル］−２Ｈ−ベンゾトリアゾール、２−（３，５−ジ−ｔ−ブチル−２−ヒドロキシフェニル）ベンゾトリアゾールがある。
【００３６】
アルキルクロロベンゾトリアゾール類化合物としては、２（２’−ヒドロキシ−３’−ｔ−ブチル−５’−メチルフェニル）−５−クロロベンゾトリアゾールがある。
【００３７】
アルキルヒドロキシクロロベンゾトリアゾール類化合物としては、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾールがある。
【００３８】
ジアミルベンゾトリアゾール類化合物としては、２−（３，５−ジ−ｔ−アミル−２−ヒドロキシフェニル）ベンゾトリアゾールがある。
これらのベンゾトリアゾール系紫外線吸収剤は、２種類以上を併用しても良い。
【００３９】
ベンゾトリアゾール系紫外線吸収剤の添加量は、ポリクロロプレンラテックス固形分換算１００質量部に０．１５〜３．０質量部が好ましく、更に好ましくは０．２〜２．０質量部である。この範囲に調整することによって、耐光変色性及び耐熱変色性を向上させる効果が大きい。
【００４０】
化合物Ａを除くフェノール系酸化防止剤及びベンゾトリアゾール系紫外線吸収剤のポリクロロプレンラテックスへの添加方法は特に限定されない。これらの化合物が固体の場合は、化合物Ａの場合と同じように、これら化合物を微粒子に粉砕して添加したり、これら化合物を水性エマルジョンとしてから添加すれば良い。これらの方法のうち、水性エマルジョンとしてから添加する方法を用いると、得られるポリクロロプレンラテックス組成物の貯蔵安定性を向上させる効果があるため好ましい。これらの化合物を水性エマルジョンとするには、化合物Ａを水性エマルジョンとする方法と同一の方法で行えば良い。
【００４１】
ポリクロロプレンラテックス組成物は、本発明の効果を阻害しない範囲で、増粘剤、充填剤、造膜助剤、紫外線吸収剤、酸化防止剤、可塑剤、加硫剤、加硫促進剤、消泡剤、抗菌剤、防黴剤、受酸剤等を添加することができる。
【００４２】
本発明の接着剤は、上述のポリクロロプレンラテックス組成物を含有するものである。ポリクロロプレンラテックス組成物はそのままでも接着剤として使用できる。また、ポリクロロプレンラテックス組成物に粘着付与樹脂を添加して接着剤としても良い。
【００４３】
ポリクロロプレンラテックス組成物に粘着付与樹脂を添加して接着剤とする場合、粘着付与樹脂の添加量は、ポリクロロプレンラテックス固形分換算１００質量部に１０〜１００質量部が好ましい。この範囲に調整することにより、十分な常態接着力を維持することができる。ここでいう粘着付与樹脂とは、ロジン樹脂、重合ロジン樹脂、α−ピネン樹脂、β−ピネン樹脂、テルペンフェノール樹脂、Ｃ５留分系石油樹脂、Ｃ９留分系石油樹脂、Ｃ５／Ｃ９留分系石油樹脂、ＤＣＰＤ系石油樹脂、アルキルフェノール樹脂、キシレン樹脂、クマロン樹脂、クマロンインデン樹脂などがある。
【００４４】
ポリクロロプレンラテックス組成物に粘着付与樹脂を添加する場合、単に粘着付与樹脂を微粒子に粉砕して添加する方法と、粘着付与樹脂を水性エマルジョンとしてから添加する方法がある。接着剤中に粘着付与樹脂を均一に分散させるためには、水性エマルジョンとしてから添加することが好ましい。粘着付与樹脂を水性エマルジョンとするには、化合物Ａを水性エマルジョンとする方法と同一の方法で行えば良い。
【００４５】
接着剤は、本発明の効果を阻害しない範囲で、増粘剤、充填剤、加硫促進剤、架橋剤、造膜助剤、紫外線吸収剤、酸化防止剤、可塑剤、消泡剤、抗菌剤、防黴剤等を添加することができる。
【００４６】
増粘剤は、得られる接着剤の粘度を調節するために添加するものである。増粘剤としては、ポリアクリル酸ナトリウム、水溶性ポリウレタン、会合型ポリウレタン系エマルジョン、アルカリ膨潤型アクリル系エマルジョン、カルボキシメチルセルロース（ＣＭＣ）、メチルセルロース（ＭＣ）、ヒドロキシエチルセルロース（ＨＥＣ）、ヒドロキシプロピルセルロース（ＨＰＣ）、合成スメクタイトがある。
【００４７】
充填剤は、得られる接着剤の製品コストを下げるために添加するものである。充填剤としては、炭酸カルシウム、水酸化アルミニウム、酸化チタン、硫酸バリウム、合成シリカ等がある。造膜助剤としては、プロピレングリコール、ｎ−ブチルエーテル、ジプロピレングリコール、トリプロピレングリコール、２，２，４−トリメチル−１，３−ペンタジオールモノイソブチレート、２，２，４−トリメチル−１，３−ペンタジオールジイソブチレートがある。
【００４８】
加硫促進剤は、得られる接着剤の常態接着強度を向上させるために添加するものである。加硫促進剤としては、ジチオカルバミン酸塩系、キサントゲン塩系、チウラム系、アルデヒドアンモニア系、チオウレア系、チアゾール系、スルフェンアミド系、グアニジン系のものがある。
【００４９】
ジチオカルバミン酸塩系のものとしては、ペンタメチレンジチオカルバミン酸ピペリジン塩、ピペコリルジチオカルバミン酸ピペコリン塩、ジメチルジチオカルバミン酸亜鉛、ジエチルジチオカルバミン酸亜鉛、ジブチルジチオカルバミン酸亜鉛、Ｎ−エチル−Ｎ−フェニルジチオカルバミン酸亜鉛、Ｎ−ペンタメチレンジチオカルバミン酸亜鉛、ジベンジルジチオカルバミン酸亜鉛、ジエチルジチオカルバミン酸ナトリウム、ジブチルジチオカルバミン酸ナトリウム、ジメチルジチオカルバミン酸銅、ジメチルジチオカルバミン酸第二鉄、ジエチルジチオカルバミン酸テルルがある。
【００５０】
キサントゲン酸塩系のものとしては、ブチルキサントゲン酸亜鉛、イソプロピルキサントゲン酸亜鉛がある。
【００５１】
チウラム系のものとしては、テトラメチルチウラムジスルフィド、テトラエチルチウラムジスルフィド、テトラブチルチウラムジスルフィド、テトラキス（２−エチルヘキシル）チウラムジスルフィド、テトラメチルチウラムモノスルフィド、ジペンタメチレンチウラムテトラスルフィドがある。
【００５２】
アルデヒドアンモニア系のものとしては、ヘキサメチレンテトラミンがある。
チオウレア系のものとしては、Ｎ，Ｎ’−ジフェニルチオ尿素、トリメチルチオ尿素、Ｎ，Ｎ’−ジエチルチオ尿素がある。
【００５３】
チアゾール系のものとしては、２−メルカプトベンゾチアゾール、ジベンゾチアジルスルフィド、２−メルカプトベンゾチアゾール亜鉛塩、２−メルカプトベンゾチアゾールのシクロヘキシルアミン塩、２−（Ｎ，Ｎ−ジエチルチオカルバモイルチオ）ベンゾチアゾール、２−（４’−モルホリノジチオ）ベンゾチアゾールがある。
【００５４】
スルフェンアミド系のものとしては、Ｎ−シクロヘキシル−２−ベンゾチアゾリルスルフェンアミド、Ｎ−ｔ−ブチル−２−ベンゾチアゾリルスルフェンアミド、Ｎ−オキシジエチレン−２−ベンゾチアゾリルスルフェンアミド、Ｎ，Ｎ−ジシクロヘキシル−２−ベンゾチアゾリルスルフェンアミドがある。
【００５５】
グアニジン系のものとしては、１，３−ジフェニルグアニジン、ジ−ｏ−トリルグアニジン、１−ｏ−トリルビグアニド、ジカテコールボレートのジ−ｏ−トリルグアニジン塩がある。
【００５６】
架橋剤は、得られる接着剤の常態接着強度を向上させるために添加するものである。架橋剤としては、メラミン樹脂等のメチロール基を有する化合物、エポキシ樹脂等のエポキシ基を有する化合物、ブロックイソシアネート化合物や水分散型イソシアネート化合物などのイソシアネート基を有する化合物（イソシアネート化合物）、オキサゾリン基を有する化合物、フェノール樹脂やグリコール類のような分子内に２個以上の水酸基を有する化合物、イミノ基を有する化合物（イミン化合物）がある。
【００５７】
これら化合物の中でもイソシアネート化合物は、ポリクロロプレンラテックス中のクロロプレン重合体や乳化剤の水酸基やカルボキシル基と結合するだけでなく、水と反応してイソシアネート誘導体を生成するため、得られる接着剤の耐水接着力や耐熱接着力を大きく向上させることができる。水分散型イソシアネート化合物とは、脂肪族イソシアネートや脂環族イソシアネートから得られる、分子内にビュウレット、イソシアヌレート、ウレタン、ウレトジオン、アロファネート等の構造を有するポリイソシアネートポリマーに親水基を導入したものである。つまり、水中に添加・攪拌すると、水中で微粒子として分散することが可能な自己乳化型イソシアネート化合物である。
【００５８】
脂肪族イソシアネートや脂環族イソシアネートとしては、テトラメチレンジイソシアネート、ペンタメチレンジイソシアネート、ヘキサメチレンジイソシアネート（ＨＤＩ）、トリメチルヘキサメチレンジイソシアネート、リジンジイソシアネート（ＬＤＩ）、イソホロンジイソシアネート（ＩＰＤＩ）、水添キシリレンジイソシアネート（水添ＸＤＩ）、トリレンジイソシアネート（ＴＤＩ）、４，４’−ジフェニルメタンジイソシアネート（ＭＤＩ）、重合ＭＤＩ、キシリレンジイソシアネート（ＸＤＩ）、ナフチレンジイソシアネート（ＮＤＩ）、パラフェニレンジイソシアネート（ＰＰＤＩ）、テトラメチルキシリレンジイソシアネート（ＴＭＸＤＩ）、ジシクロヘキシルメタンジイソシアネート（ＨＭＤＩ）、イソプロピリデンビス（４−シクロヘキシルイソシアネート）（ＩＰＣ）、シクロヘキシルジイソシアネート（ＣＨＰＩ）、トリジンジイソシアネート（ＴＯＤＩ）がある。これら化合物の中でも、ＨＤＩ、ＭＤＩ、ＩＰＤＩ、水添ＸＤＩは、工業的に入手し易いため好ましい。イソシアネート化合物の架橋剤としての効果は、原料化合物よりもむしろ、ＪＩＳ  Ｋ−７３０１で規定される方法によって算出したイソシアネート基含有率に依存する。良好な接着力を得るためには、使用する水分散型イソシアネート化合物のイソシアネート基含有率が１７〜２５質量％であることが好ましい。
【００５９】
接着剤の使用条件は特に限定されない。被着体としては、木材、コンクリート、陶器、布類（ナイロン、ポリエステル、綿などの編織布、不織布）、天然皮革（牛皮、カンガルー皮など）、人工皮革（ポリウレタン、ポリ塩化ビニル樹脂など）、加硫ゴム（ＳＢＲ、ＢＲ、ＣＲ）、樹脂（ポリウレタン、ＥＶＡなどの非発泡体又は発泡体）の同種又は異種の接着に用いることができる。
【００６０】
接着剤を塗布する方法及び装置仕様は特に限定されない。具体的にはカーテンフローコーター法、バーコーター法、ロールコーター法があり、ロールコーター法には、グラビアロールコーター法、リバースグラビアロールコーター法がある。
【実施例】
【００６１】
＜ポリクロロプレンラテックスの製造＞
内容積１０リットルの反応器に、窒素雰囲気中で、水１００質量部、ロジン酸のナトリウム塩４質量部、水酸化カリウム０．８質量部、ホルムアルデヒドナフタエンスルホン酸縮合物のナトリウム塩０．３質量部、亜硫酸ナトリウム０．３質量部を仕込み、これらを溶解させた後に、撹拌しながらクロロプレン単量体１００質量部、ｎ−ドデシルメルカプタン０．１４質量部を加えた。過硫酸カリウム０．１質量部を重合開始剤として用い、窒素雰囲気下１０℃で重合し、最終重合率が８７％に達したところでフェノチアジンの乳濁液を加えて重合を停止した。減圧下で未反応単量体を除去した後、減圧加温により濃縮して、固形分濃度５５質量％、ゲル含有量２９質量％のポリクロロプレンラテックスを得た。ポリクロロプレンラテックスの固形分濃度及びゲル含有量は、以下に示す方法で測定した。
【００６２】
固形分濃度
固形分濃度（％）は以下の式により求めた。式中、Ａは空のアルミ皿の秤量値、Ｂは前記アルミ皿にポリクロロプレンラテックスを２ｍｌ入れた際の秤量値、Ｃはポリクロロプレンラテックスを入れたアルミ皿を１１０℃雰囲気下で２時間乾燥させた後の秤量値である。
固形分濃度（％）＝｛（Ｃ−Ａ）／（Ｂ−Ａ）｝×１００
【００６３】
ゲル含有量
ゲル含有量（％）は以下の式により求めた。式中、Ａはポリクロロプレンラテックス２０ｇを凍結乾燥して得られたポリクロロプレンゴムの秤量値、Ｂは前記ポリクロロプレンゴムを０．６ｗｔ％の濃度となるようにトルエンを用いて２３℃で２０時間溶解し、得られたポリクロロプレンゴムのトルエン溶液を、遠心分離機を使用してゲル分を沈殿させた後２００メッシュの金網を用いて前記ゲル分を回収し、回収されたゲル分を２時間自然乾燥させた後更に１１０℃雰囲気下で１時間乾燥した後のゲル分（トルエンに不溶な成分）の秤量値である。
ゲル含有量（％）＝（Ｂ／Ａ）×１００
【００６４】
（実施例１）
＜ポリクロロプレンラテックス組成物の製造＞
上述の方法で得られたポリクロロプレンラテックス１００質量部に、化合物Ａとして４，４’−ブチリデンビス（２−ｔ−ブチル−５−メチルフェノール）０．１質量部を添加して、スリーワンモータで６００ｒｐｍ、３０分間撹拌して、ポリクロロプレンラテックス組成物とした。４，４’−ブチリデンビス（２−ｔ−ブチル−５−メチルフェノール）は、ボールミル（粉砕機）を使用して微粒子に粉砕し、乳化剤及び水と混合して５０質量％の水分散液としたものを用いた。
【００６５】
＜ポリクロロプレンラテックス組成物の評価＞
上述の方法で得られたポリクロロプレンラテックス組成物について、次に示す方法で（１）耐光変色性と（２）耐熱変色性の評価を行った。評価結果を表１に示す。
【００６６】
（１）耐光変色性
耐光変色性の試験は、得られたポリクロロプレンラテックス組成物を、刷毛を用いて吸取紙シム−１（コクヨ株式会社製）に２００ｇ／ｍ２塗布して２３℃で３時間乾燥させた後、Ｑ―ＳＵＮ  Ｘｅ−３キセノンアーク試験機（Ｑ−Ｌａｂ  Ｃｏｒｐｏｒａｔｉｏｎ社製：Ｑ―ＳＵＮ  ＸＥ−３−ＨＳ）を用いてキセノン（波長：３４０ｎｍ）を照射した際の色の変化を評価した。色の変化の評価は、多光源分光測色計Ｍｕｌｔｉ  Ｓｐｅｃｔｒｏ  Ｃｏｌｏｕｒ  Ｍｅｔｅｒ（スガ試験機株式会社製）を用いて、陶磁製標準白板（Ｌ＊＝９２．６２、ａ＊＝０．１４、ｂ＊＝２．９５）との色差（ΔＥ）を測定した。８時間後の値が３０以下かつ２４時間後の値が５６以下のものを合格とした。
（２）耐熱変色性
耐熱変色性の試験は、得られたポリクロロプレンラテックス組成物を、回転枠付恒温器ギヤーオーブン（エスペック株式会社製：ＧＰＨＨ−２０２）を用いて、１００℃で熱処理した際の色の変化を測定した。測定は、上述の耐光変色性と同様の方法で行った。６日後の値が５５以下のものを合格とした。
【００６７】
＜接着剤の製造＞
上述の方法で得られたポリクロロプレンラテックス固形分換算１００質量部に、粘着付与樹脂として荒川化学工業社製のタマノールＥ−１００（登録商標）を５０質量部と、酸化亜鉛として大崎工業社製のＡＺ−ＳＷを１質量部添加し、スリーワンモータを用いて攪拌した。この溶液の粘度が２５℃×３０ｒｐｍの３０００〜４０００ｍＰａ・ｓとなるように増粘剤としてロームアンドハース社製のＲＭ−８Ｗを添加して接着剤とした。
【００６８】
＜接着剤の評価サンプルの作製＞
上述の方法で得られた接着剤を、２５×１５０ｍｍの帆布２枚にそれぞれ３００ｇ（固形分）／ｍ２となるように刷毛で塗布した。前記接着剤を塗布した帆布を、８０℃雰囲気下９分間乾燥し、更に室温で１分間放置し後、接着剤の塗布面同士を張り合わせてハンドローラーで圧着して接着剤の評価サンプルとした。
【００６９】
＜接着剤の評価＞
上述の方法で得られた接着剤の評価サンプルについて、次に示す方法で（３）初期剥離強度と（４）常態剥離強度の評価を行った。評価結果を表１に示す。
【００７０】
（３）初期剥離強度
初期剥離強度の試験は、得られた接着剤の評価サンプルを室温で１０分間放置した後、引張り試験機を用いて引張り速度２００ｍｍ／ｍｉｎで１８０°剥離強度を測定した。値が４．２Ｎ／ｍｍ以上のものを合格とした。
（４）常態剥離強度
常態剥離強度の試験は、得られた接着剤の評価サンプルを室温にて７日間放置した後、引張り試験機を用いて引張り速度２００ｍｍ／ｍｉｎで１８０°剥離強度を測定した。値が６．３Ｎ／ｍｍ以上のものを合格とした。
【００７１】
【表１】
2014177503.tif 000003
【００７２】
実施例２〜２２及び比較例１〜４におけるポリクロロプレンラテックス組成物及び接着剤は、ポリクロロプレンラテックス組成物を作製する際の条件を以下に示すとおり変更して実施例１と同様に作製し、実施例１と同様に評価したものである。
【００７３】
（実施例２、３）
実施例２及び３のポリクロロプレンラテックス組成物及び接着剤は、実施例１の化合物Ａの添加量を表１に示した量に変更したものである。
【００７４】
（実施例４〜７）
実施例４〜７のポリクロロプレンラテックス組成物及び接着剤は、実施例１の化合物Ａの種類及び添加量を表１に示したように変更したものである。
【００７５】
（実施例８〜１１）
実施例８〜１１のポリクロロプレンラテックス組成物及び接着剤は、実施例１の化合物Ａの添加量を表１に示したように変更し、表１に示した「化合物Ａを除くフェノール系酸化防止剤」を添加したものである。
【００７６】
【表２】
2014177503.tif 000004
【００７７】
（実施例１２〜１７）
実施例１２〜１７のポリクロロプレンラテックス組成物及び接着剤は、実施例１の化合物Ａの添加量を表２に示したように変更し、表２に示した「化合物Ａを除くフェノール系酸化防止剤」を添加したものである。
【００７８】
（実施例１８〜２２）
実施例１２〜１７のポリクロロプレンラテックス組成物及び接着剤は、実施例１の化合物Ａの添加量を表２に示したように変更し、表２に示した「化合物Ａを除くフェノール系酸化防止剤」と「ベンゾトリアゾール系紫外線吸収剤」を添加したものである。
【００７９】
【表３】
2014177503.tif 000005
【００８０】
（比較例１）
比較例１のポリクロロプレンラテックス組成物及び接着剤は、実施例１で用いた化合物Ａを添加しなかったものである。
【００８１】
（比較例２）
比較例２のポリクロロプレンラテックス組成物及び接着剤は、実施例１の化合物Ａの添加量を表３に示した量に変更したものである。
【００８２】
（比較例３、４）
比較例３及び４のポリクロロプレンラテックス組成物及び接着剤は、実施例１の化合物Ａを本発明の範囲を外れるビスフェノール化合物に変更したものである。
【００８３】
本発明で特定した化合物Ａを用いた実施例１〜２２のポリクロロプレンラテックス組成物は、耐光変色性及び耐熱変色性に優れたものであった。また、これらのポリクロロプレンラテックス組成物を用いた接着剤もその接着特性に優れたものであった。
一方、化合物Ａ添加量や種類が本発明の範囲を外れる比較例１〜４では、耐光変色性及び耐熱変色性に優れたポリクロロプレンラテックス組成物を得ることができなかったり、接着強度が劣るものであった。